(57)【特許請求の範囲】
【請求項１】
パルプを主成分とする原紙に、ガラス転移温度が５〜１５℃の水性樹脂を対パルプ固形分１０〜４０質量％含浸せしめたことを特徴とする蓋材用基紙。
【請求項２】
パルプを主成分とする原紙に、ガラス転移温度が６〜１４℃の水性樹脂を対パルプ固形分１５〜３５質量％含浸せしめたことを特徴とする請求項１記載の蓋材用基紙。
【請求項３】
パルプを主成分とする原紙に、水性樹脂としてアクリル酸エステルエマルジョン、ＳＢＲエマルジョン及びエチレン酢ビエマルジョンの群の少なくとも１種類を使用したことを特徴とする請求項１又は２記載の蓋材用基紙。
【請求項４】
パルプを主成分とする原紙が、単層で又は多層で抄造された坪量６０〜１１０ｇ／ｍ２であることを特徴とする請求項１〜３記載のいずれかに記載の蓋材用基紙。
【発明の詳細な説明】
【技術分野】
【０００１】
本発明は、植物繊維を主成分とする原紙に水性樹脂を含有せしめたことを特徴とする、熱湯を注いで調理するカップラーメンや、カップ焼きそば用のアルミレス蓋材の基紙に関する。
【背景技術】
【０００２】
カップラーメンや、カップ焼きそばは、熱湯を注ぐときに、カップ状またはトレー状の容器にイージーピール層で接着されているイージーピール蓋材を半分程度開封してから、熱湯を注ぐが、注ぐときにその蓋が剥がしたときの反り返った状態を保つことにより（この状態のことをデッドホールド性という）、容易に熱湯を注ぐ事ができる。紙と樹脂フィルムだけの積層では、蓋を剥がした後も、手を離してしまうとすぐに閉蓋して注ぎにくくなってしまい、熱湯による火傷等の危険もある。このデッドホールド性を持たせるために、従来よりアルミ箔を蓋材用基紙に積層させている。
【０００３】
しかしながら、蓋材の構成材料にアルミ箔が存在すると、異物混入などを検査する金属探知機等による検査ができないために安全性の確保に支障があるという問題がある。また、焼却や廃棄に対してアルミ箔が残存するという環境問題もある。さらに、電子レンジで再加熱等をするときにアルミ箔の存在が弊害となる。
【０００４】
この課題に対し、蓋材の構成に発泡層を設けてデッドホールド性を持たせる方法（特許文献１）や、蓋材にミシン目を入れて蓋を剥がしたときにそのミシン目で折り曲げて熱湯を注ぐ方法（特許文献２）等が提案されているが、何れも蓋材の加工工程が増えることになり、もっと容易に蓋材が提供されることが望まれている。
【先行技術文献】
【特許文献】
【０００５】
【特許文献１】特開  ２００４−３５９３２６号公報
【特許文献２】特開  ２００５−２２５４９５号公報
【発明の概要】
【発明が解決しようとする課題】
【０００６】
本発明の課題は、蓋材用基紙にデッドホールド性を従来の蓋材用基紙より強く持たせることにより、その後の蓋材製造の加工工程をより簡便にする蓋材用基紙を提供することである。
【課題を解決するための手段】
【０００７】
本発明は、上記課題を解決することを目的としてなされたもので、その手段としては、サイズ性を有しない原紙に、ガラス転移温度が５℃〜１５℃の水性樹脂を、対パルプ固形分１０〜４０質量％含浸せしめることにより、熱湯を注ぐ場合に蓋を剥がして折り返したときに硬すぎて反発して元の位置に戻ったり、柔らかすぎてくたくたして元の位置に戻ったりしない、適度な硬さを有してデッドホールド性をもつカップラーメンやカップ焼きそばの蓋材用基紙を提供することができる。
【発明の効果】
【０００８】
本発明は、カップラーメンやカップ焼きそばに熱湯を注ぐ場合に、蓋を剥がして折り返したときに硬すぎて反発して元の位置に戻ったり、柔らかすぎてくたくたして元の位置に戻ったりしない、適度な硬さを有してデッドホールド性をもつカップラーメンやカップ焼きそばの蓋材用基紙を提供できる。
【発明を実施するための形態】
【０００９】
本発明者らは、鋭意検討の結果、カップラーメンやカップ焼きそばの、デッドホールド性をもつ蓋材用基紙を製造する場合に、植物繊維を主成分とする、サイズ性を有しない原紙に、ガラス転移温度が５℃〜１５℃の水性樹脂を、対パルプ固形分１０〜４０質量％含浸せしめることにより、熱湯を注ぐ場合に蓋を剥がして折り返したときに、硬すぎて反発して元の位置に戻ったり、柔らかすぎてくたくたして元の位置に戻ったりしない、適度な硬さを有してデッドホールド性もつカップラーメンやカップ焼きそばの蓋材用基紙を得られることを見出し本発明に至った。
【００１０】
本発明における植物繊維とは、叩解により容易に強度が向上する木材繊維、靱皮（じんぴ）繊維、雁皮（がんぴ）繊維等からなる植物由来の繊維である。本発明においては、特に木材繊維が、入手が容易である点で好ましい。木材繊維の具体例としては、針葉樹晒クラフトパルプ（Ｎ−ＢＫＰ）、針葉樹晒亜硫酸パルプ（Ｎ−ＢＳＰ）、広葉樹晒クラフトパルプ（Ｌ−ＢＫＰ）、広葉樹晒亜硫酸パルプ（Ｌ−ＢＳＰ）等がある。
【００１１】
本発明における植物繊維を主成分とする原紙としては、単層又は多層で抄造されたものを用いることが可能である。また、当該原紙の坪量としては、６０〜１１０ｇ／ｍ２の範囲であることが好ましい。坪量をこの範囲とすることにより、当該原紙に好適な剛度を保持させることが容易となり、目的とする蓋材用基紙のデッドホールド性を得られやすい。
【００１２】
本発明で使用する水性樹脂とは、水分散性樹脂を言い、例えばアクリル酸メチル、アクリル酸エチル、アクリル酸ｉ−又はｎ−ブチル、メタクリル酸メチル、メタクリル酸エチル、メタクリル酸ｉ−又はｎ−ブチルを単独で又はスチレン、アクリルニトリルなどのモノマーと一緒に乳化重合した（メタ）アクリル酸エステルエマルジョン、乳化重合によって得られたスチレン−ブタジエンゴム（ＳＢＲ）エマルジョン及びエチレン酢酸ビニル共重合体エマルジョン等の水分散性樹脂である。本発明においては、デッドホールド性の効果の大きさから、水性樹脂のガラス転移温度は５〜１５℃、好ましくは６℃〜１４℃、特に好ましくは８℃〜１２℃であり、水性樹脂の原紙への含浸量は対パルプ固形分１０〜４０質量％、好ましくは１５〜３５質量％、特に好ましくは２０〜３０質量％である。
【００１３】
また、さらに、本発明の蓋材用基紙は、デッドホールド性を損なわない範囲で、紙力向上剤、顔料、填料、染料、歩留まり向上剤等、各種添加剤を含有させてもよい。
【実施例】
【００１４】
次に、本発明を実施例及び比較例によって、更に具体的に説明するが、本発明はこれらに限定されるものではない。尚、以下、ガラス転移温度を「Ｔｇ」と記す。
【００１５】
＜実施例１＞
広葉樹晒クラフトパルプ（Ｌ−ＢＫＰ）を７０質量％、針葉樹晒クラフトパルプ（Ｎ−ＢＫＰ）を３０質量％で混合し、叩解機によりＣＳＦ４００ｍｌとなるように叩解処理した。このパルプスラリーを用い長網抄紙機で、坪量８０ｇ／ｍ２の原紙を抄紙した。次にその坪量８０ｇ／ｍ２の原紙に、Ｔｇ１０℃のアクリル酸エステルエマルジョン（ウルトラゾールＢ−９００，ガンツ化成製）を、対パルプ固形分で３０質量％含浸し、蓋材用基紙を得た。
【００１６】
＜実施例２＞
実施例１の坪量８０ｇ／ｍ２の原紙に、Ｔｇ１５℃のアクリル酸エステルエマルジョン（ウルトラゾールＢ−６００，ガンツ化成製）を、対パルプ固形分で３０％含浸し、蓋材用基紙を得た。
【００１７】
＜実施例３＞
実施例１の坪量８０ｇ／ｍ２の原紙に、Ｔｇ１２℃のＳＢＲエマルジョン（Ｅ−１７９４，旭化成ケミカルズ製）を、対パルプ固形分で３０質量％含浸し、蓋材用基紙を得た。
【００１８】
＜実施例４＞
実施例１の坪量８０ｇ／ｍ２の原紙に、Ｔｇ１０℃のアクリル酸エステルエマルジョン（ウルトラゾールＢ−９００，ガンツ化成製）を、対パルプ固形分で２０質量％含浸し、蓋材用基紙を得た。
【００１９】
＜実施例５＞
実施例１の坪量８０ｇ／ｍ２の原紙に、Ｔｇ１０℃のエチレン酢ビエマルジョン（Ｍ−９３０，昭和高分子製）を、対パルプ固形分で３０％含浸し、蓋材用基紙を得た。
【００２０】
＜比較例１＞
実施例１の坪量８０ｇ／ｍ２の原紙に、Ｔｇ１０℃のアクリル酸エステルエマルジョン（ウルトラゾールＢ−９００，ガンツ化成製）を、対パルプ固形分で７．５質量％含浸し、蓋材用基紙を得た。
【００２１】
＜比較例２＞
実施例１の坪量８０ｇ／ｍ２の原紙に、Ｔｇ０℃のアクリル酸エステルエマルジョン（ウルトラゾールＬＴＣ−１００，ガンツ化成製）を、対パルプ固形分で３０質量％含浸し、蓋材用基紙を得た。
【００２２】
＜比較例３＞
実施例１の坪量８０ｇ／ｍ２の原紙に、Ｔｇ２８℃のアクリル酸エステルエマルジョン（ウルトラゾールＮ−２８，ガンツ化成製）を、対パルプ固形分で３０％質量含浸し、蓋材用基紙を得た。
【００２３】
＜比較例４＞
実施例１の坪量８０ｇ／ｍ２の原紙に、Ｔｇ１０℃のアクリル酸エステルエマルジョン（ウルトラゾールＢ−９００，ガンツ化成製）を、対パルプ固形分で４５質量％含浸し、蓋材用基紙を得た。
【００２４】
＜比較例５＞
広葉樹晒クラフトパルプ（Ｌ−ＢＫＰ）を７０質量％、針葉樹晒クラフトパルプ（Ｎ−ＢＫＰ）を３０質量％で混合し、叩解機によりＣＳＦ４００ｍｌとなるように叩解処理した。このパルプスラリーを用い長網抄紙機で、坪量５０ｇ／ｍ２の原紙を抄紙した。次にその坪量５０ｇ／ｍ２の原紙に、Ｔｇ１０℃のアクリル酸エステルエマルジョン（ウルトラゾールＢ−９００，ガンツ化成製）を、対パルプ固形分で３０質量％含浸し、蓋材用基紙を得た。
【００２５】
＜比較例６＞
広葉樹晒クラフトパルプ（Ｌ−ＢＫＰ）を７０質量％、針葉樹晒クラフトパルプ（Ｎ−ＢＫＰ）を３０質量％で混合し、叩解機によりＣＳＦ４００ｍｌとなるように叩解処理した。このパルプスラリーを用い長網抄紙機で、坪量１２０ｇ／ｍ２の原紙を抄紙した。次にその坪量１２０ｇ／ｍ２原紙に、Ｔｇ１０℃のアクリル酸エステルエマルジョン（ウルトラゾールＢ−９００，ガンツ化成製）を、対パルプ固形分で３０質量％含浸し、蓋材用基紙を得た。
【００２６】
（デッドホールド性の評価）
得られた蓋材用基紙をカップラーメンの蓋用（直径１４１ｍｍ＋タブ）に裁断し、カップにイージーピール層を介して接着を行う。次にお湯を注ぐために蓋材を中心部まで剥がしてデッドホールド性を評価した。 
○−お湯を注ぎ易い様に剥がした位置で、ほとんど反り返った状態を保ち、元の            位置に戻らずに形を維持していてお湯が注ぎ易い。 
×−剥がした蓋材が、柔らか過ぎて元の蓋の位置近くまで戻るか、或いは硬すぎ            て反発して元の位置近くに戻るかで、ほぼ剥がした位置で反り返った形を維            持せず、お湯が注ぎにくい。
【００２７】
以上の評価結果を表１に示す。
【表１】
0005623295.tif 000002
【００２８】
実施例１から５までは、何れも蓋材が剥がした位置近くで反り返った形を保ち、お湯が注ぎやすい。 
しかし比較例１から６は何れも蓋材が剥がした位置近くに反り返った形を維持せずカップ近くまで戻り、お湯が注ぎにくい。